(57)【特許請求の範囲】
【請求項１】
カルボキシル基含有の多ステージアクリルコポリマーを含む水に再分散可能なポリマー粉体（ＲＤＰ）であって、
（ａ）アルカリ可溶性樹脂の外部ステージ及び１つ以上の内部ステージと、
（ｂ）１５０℃〜５００℃の沸点及び３．５以下の水溶解度を有する核形成剤と、
（ｃ）コロイド安定剤と、
を有し、水に分散させた場合、前記１つ以上の内部ステージはＦｏｘ式を用いて計算された−４０〜５０℃のガラス転移温度（Ｔｇ）を有するアクリル（コ）ポリマーを含み、前記アルカリ可溶性樹脂の外部ステージ、対前記１つ以上の内部ステージの重量比は１：１９〜２：３である、前記ＲＤＰ。
【請求項２】
前記アルカリ可溶性樹脂の外部ステージ、対前記１つ以上の内部ステージの前記重量比は１：１９〜１：４である、請求項１記載のＲＤＰ。
【請求項３】
前記１つ以上の内部ステージは−２０〜２５℃のＴｇを有する、請求項１記載のＲＤＰ。
【請求項４】
前記多ステージアクリルコポリマーは、重合体単位としてポリマー固形分に基づいて、０．１〜２．０ｗｔ％の１つ以上の多官能モノマーを含む、請求項１記載のＲＤＰ。
【請求項５】
前記コロイド安定剤は、前記ＲＤＰの前記全乾燥重量に基づいて、２．０〜１０．０ｗｔ％の量で存在する、請求項１記載のＲＤＰ。
【請求項６】
前記ＲＤＰの前記全乾燥重量に基づいて、３〜３０ｗｔ％の固結防止剤を更に含む、請求項１記載のＲＤＰ。
【請求項７】
前記多ステージアクリルコポリマーは、前記コポリマーを製造するために使用されるモノマーの前記全乾燥重量に基づいて、重合単位として０．１〜２０ｗｔ％の１つ以上のカルボキシル基含有のモノマーを含む、請求項１記載のＲＤＰ。
【請求項８】
外装仕上げ組成物に使用するための非セメント乾燥混合配合物であって、前記乾燥混合配合物は、前記乾燥混合配合物の前記総重量に基づいて、４０〜８０ｗｔ％の骨材、及び３〜３０ｗｔ％の請求項１〜７のいずれかに記載のＲＤＰを含む、非セメント乾燥混合配合物。
【請求項９】
請求項８記載の前記乾燥混合配合物及び水を含む非セメント外装仕上げ組成物であって、前記乾燥混合配合物は、前記組成物の前記乾燥重量に基づいて、１０ｗｔ％以下の量の１種以上の顔料を含み、及び前記仕上げ組成物は、６０〜１００％の総顔料体積濃度（ＰＶＣ）含有量を有する、非セメント外装仕上げ組成物。
【請求項１０】
外装仕上げ組成物で表面にコーティングを形成する方法であって、前記方法は、
ａ）前記表面に請求項９に記載の外装仕上げ組成物を塗布する工程と、
ｂ）前記外装仕上げ組成物を乾燥する又は乾燥させる工程と、
を含む、前記方法。
【発明の詳細な説明】
【技術分野】
【０００１】
本発明は、水に再分散可能なポリマー粉体に関する。特に、本発明は、テクスチャー塗料、例えば多層外壁システム中のトップコートのような非セメント系外装仕上げ組成物における添加剤として使用するのに適した水に再分散可能なポリマー粉体（ＲＤＰ）に関する。このようなＲＤＰを含む水性外装仕上げ組成物、及びその乾燥配合物前駆体も提供される。本発明の水性外装仕上げ組成物が表面、例えば垂直面に塗布され、乾燥又は乾燥させた方法も提供される。
【背景技術】
【０００２】
保護コロイド及び固結防止剤などの種々の添加剤の存在下でエマルションポリマーを噴霧乾燥することによって製造することができる多種多様なＲＤＰは当技術分野で周知であり、商業的供給源から入手可能である。従来のＲＤＰの例は、このような組成物を製造するためのプロセスと共に米国特許第５，４０３，８９４号、同第５，７３９，１７９号、同第６，５５９，２３６号及び同第６，６２４，２４３号に開示されているものを含む。
【０００３】
外装断熱仕上げシステム（ＥＩＦＳ）などの多層外壁システムは、商業用及び住宅用ビルの外壁面として広く使用されている。このような多層システムは、従来、絶縁材料の層を有する合板又は石膏ボード等の基板を被覆し、補強メッシュが埋め込まれているセメント系下塗りで断熱材を被覆し、そして０．１〜２．５ｃｍの厚さの層を形成するため一般的にはこてで塗布される非セメント質の上塗り又は外装仕上げ組成物で仕上げることにより準備される。このような外装仕上げ組成物は、絶縁性を提供するだけでなく、湿気の侵入に対するバリアとして作用し、及びに装飾的な機能を提供する。従って、外装塗装に適切であるために、このような上塗り又は仕上げ組成物は良好な色の保持、吸塵耐性、耐水性及び耐摩耗性を含む優れた外観耐久性を有する必要がある。
【０００４】
従来の外装仕上げ組成物又はテクスチャード塗料は、顔料と増量剤とを結合して強靭で、耐久性のあるコーティングを得るように膜形成ポリマーを一般的に含んでいる。ポリマー自体は水性形態で供給されるため、結果的にこのような仕上げ組成物は一般的に湿潤混合物として供給される。しかし、輸送を簡素化し及び液体材料に関係する凍結融解問題を解消するために、ポリマーは、乾燥形態で輸送されることができ、仕上げ組成物の他の乾燥成分と組み合わせて使用時に水が加えられる乾燥混合配合物を形成することができる。
【０００５】
外装仕上げ組成物中のＲＤＰバインダー組成物の使用は、例えば耐水性膜及びコーティングにおける使用のためのＲＤＰ組成物を提供するＥＰ−Ａ−０７２１００４に開示されている。ＲＤＰは、カルボキシル基、ヒドロキシル基、カルボキシルアミド又はアミン官能基を有するポリマー、及び水中で混合材を分散させることによりこれらのポリマー官能基と非イオン結合を形成する反応性成分を含む。ＲＤＰ含有外装仕上げ組成物の更なる例は、国際公開第２０１２／００７５２９号及び米国特許第６，２２８，９３７号に見出すことができる。
【０００６】
しかし、このような乾燥混合配合物の提供は輸送に関して有利であるが、市販のアクリル系のＲＤＰ、例えばＤＲＹＣＲＹＬ（商標）ＤＰ−２９０３（米国ｔｈｅ  Ｄｏｗ  Ｃｈｅｍｉｃａｌ  Ｃｏｍｐａｎｙから市販されている＋１０℃のＴｇを有する１００％アクリルのＲＤＰ）を使用してこのようにして調製されたテクスチャード塗料は、液体ポリマーから調製されたテクスチャード塗料、例えば特に外装仕上げ組成物で使用するために設計されたＥＩＦＳのトップコート配合物における耐光堅牢性及び吸塵耐性を提供するＲＨＯＰＬＥＸ（商標）ＥＩ−２０００（米国ｔｈｅ  Ｄｏｗ  Ｃｈｅｍｉｃａｌ  Ｃｏｍｐａｎｙから市販されている＋１２℃のＴｇを有する１００％アクリルポリマーラテックス）と比較して、低下した性能、具体的には吸塵耐性及び／又は湿潤摩耗耐性を提供する事が知られている。  
【０００７】
これは、例えば、外装断熱仕上げシステム（ＥＩＦＳ）のトップコート配合物のような外装仕上げ組成物に組み込まれた場合、アクリルラテックス粉体及び、好ましくはアクリルラテックスを含有する従来のテクスチャード塗料以上に（外側耐久性の早期指標であると考えられる）湿潤摩耗耐性を低下させることなく改善した吸塵耐性を提供する、水に再分散可能なポリマー粉体（ＲＤＰ）を提供することが本発明の目的である。好ましくは、外装仕上げ配合物は、アクリル系ラテックス粉体を含む従来のテクスチャード塗料配合物以上に、及び更により好ましくはアクリル系ラテックスを含むそれら以上に吸塵耐性及び湿潤摩耗耐性の両方において改善を提供する。
【発明の概要】
【０００８】
本発明はその様々な態様において、添付の特許請求の範囲に記載されている。
【０００９】
第１の態様によれば、本発明は、アルカリ可溶性樹脂外部ステージ及び１つ以上の内部ステージと、１５０℃〜５００℃の沸点及び３．５以下の水溶性を有する核生成剤と、及び、コロイド安定剤と、を有し、水に分散させた時に、前記１つ以上の内部ステージは−４０から５０℃までのＦｏｘ式を用いて計算したガラス転移温度（Ｔｇ）を有するアクリル系（コ）ポリマーを含み、アルカリ可溶性樹脂の外部ステージ、対前記１つ以上の内部ステージの重量比が１：１９から２：３までであるカルボキシル基含有多ステージアクリルコポリマーを含む再分散可能なポリマー粉体（ＲＤＰ）を提供する。
【００１０】
２．前記アルカリ可溶性樹脂の外部ステージ、対前記１つ以上の内部ステージの比が１：１９から１：４、好ましくは１：１９から３：１７である、上記本発明の第１の態様に記載のＲＤＰ。  
【００１１】
３．前記１つ以上の内部ステージは−２０〜２５℃、好ましくは−１０〜２０℃のＴｇを有する、上記第１の態様又は請求項２のいずれかに記載のＲＤＰ。
【００１２】
４．前記多ステージアクリルコポリマーは、重合体単位としてポリマー固形分に基づいて、０．１〜２．０ｗｔ％の１つ以上の多官能モノマーを含み、好ましくは、前記多官能モノマーは、アリルメタクリレート（ＡＬＭＡ）、メタクリルオキシプロピルトリメトキシシラン（ＭＡＴＳ）、ジメチルアクリレート（ｄｉｍｅｔｈｙａｃｒｙｌａｔｅ）ブチレングリコール、アセトアセトキシエチルメタクリレート（ＡＡＥＭ）、及びそれらの組み合わせ）から選択される、上記第１の態様又は前記請求項のいずれか１つに記載のＲＤＰ。
【００１３】
５．前記多ステージアクリルコポリマーは、ポリマー固形分に基づいて、０．１〜１．０ｗｔ％の１つ以上の連鎖移動剤を含み、好ましくは、前記連鎖移動剤はｎ−ドデシルメルカプタン（ｎＤＤＭ）、３−メチルメルカプトプロピオナート（ＭＭＰ）、及びそれらの組み合わせから選択される、上記第１の態様又は前記請求項のいずれか１つに記載のＲＤＰ。
【００１４】
６．前記コロイド安定剤は、前記ＲＤＰの前記全乾燥重量に基づいて、２．０〜１０．０ｗｔ％の量で存在する、上記第１の態様又は前記請求項のいずれか１つに記載のＲＤＰ。
【００１５】
７．前記ＲＤＰの前記全乾燥重量に基づいて、３〜３０ｗｔ％の固結防止剤を更に含む、上記第１の態様又は前記請求項のいずれか１つに記載のＲＤＰ。
【００１６】
８．前記核形成剤は、Ｃ３〜Ｃ１０アルキルグリコールエーテル、フェニルグリコールエーテル、Ｃ３〜Ｃ１０アルキルジグリコールエーテル、Ｃ３〜Ｃ１０アルキルアリールグリコールエーテル、Ｃ３〜Ｃ１０アルキルアリール（ａｌｋｙｌａｒｕｙｌ）ジグリコールエーテル、Ｃ３〜Ｃ９アルカン酸のＣ３〜Ｃ１０アルキルエステル、Ｃ３〜Ｃ９アルカンドイック酸（ａｌｋａｎｅｄｏｉｃ  ａｃｉｄｓ）のＣ３〜Ｃ１０アルキルエステル、Ｃ３〜Ｃ９アルカン酸のＣ３〜Ｃ１０アルキルジエステル、Ｃ３〜Ｃ９アルカン二酸のＣ３〜Ｃ１０ジアルキルエステル、及びそれらの混合物から選択される、上記第１の態様又は前記請求項のいずれか１つに記載のＲＤＰ。
【００１７】
９．前記多ステージアクリルコポリマーは、前記コポリマーを製造するために使用されるモノマーの前記全乾燥重量に基づいて、共重合形態で０．１〜２０ｗｔ％の１つ以上のカルボキシル基含有のモノマーを含む、上記第１の態様又は前記請求項のいずれか１つに記載のＲＤＰ。
【００１８】
第２の態様によれば、本発明は、外装仕上げ組成物に使用するための非セメント乾燥混合配合物を提供し、前記乾燥配合物は、前記乾燥配合物の前記総重量に基づいて、４０〜８０ｗｔ％の骨材、及び３〜３０ｗｔ％の本発明の前記第１の態様に記載のＲＤＰを含む。
【００１９】
１１．１つ以上の顔料を更に含み、前記顔料は、前記乾燥配合物の前記総重量に基づいて、１０ｗｔ％以下の量で存在する、本発明の前記第２の態様に記載の非セメント乾燥混合配合物。
【００２０】
第３の態様によれば、本発明は、本発明の前記第２の態様の前記乾燥混合配合物及び水を含む非セメント外装仕上げ組成物を提供する。
【００２１】
１３．前記乾燥混合配合物は、前記組成物の前記乾燥重量に基づいて、１０ｗｔ％以下の量の１種以上の顔料を含み、及び前記仕上げ組成物は、６０〜１００％の総顔料体積濃度（ＰＶＣ）含有量を有する、本発明の前記第３の態様に記載の非セメント外装仕上げ組成物。
【００２２】
１４．外装断熱仕上げシステム（ＥＩＦＳ）のトップコートである、本発明の前記第３の態様又は請求項１３のいずれかに記載の外装仕上げ組成物。
【００２３】
第４の態様によれば、本発明は外装仕上げ組成物で表面をコーティングする方法を提供し、前記方法は本発明の前記第３の態様に記載の外装仕上げ組成物を前記表面に塗布する工程、及び前記外装仕上げ組成物を乾燥する又は乾燥させる工程を含む。
【発明を実施するための形態】
【００２４】
特に断りのない限り本明細書を通して、％又はｗｔ％等へのいかなる言及は、組成物の乾燥重量で表される。また、本明細書に記載のすべての範囲は両端を含み、及び組み合わせ可能である。
【００２５】
特に断りのない限り、すべての温度及び圧力単位は室温及び標準圧力（ＳＴＰ）である。全ての範囲は両端を含み、及び組み合わせ可能である。
【００２６】
括弧を含むすべてのフレーズは、含まれる括弧内の物質及びその不在のいずれか又は両方を意味する。例えば、語句「（メタ）アクリレート」は、選択的にアクリレート及びメタクリレートを含む。
【００２７】
本明細書で使用される用語「アクリル」は、全モノマー固形分に基づいて、例えば、５０ｗｔ％以上の任意のアクリルモノマー、例えばアクリレート、メタクリレート、（メタ）アクリルアミド、及び（メタ）アクリル酸を、含有するモノマー混合物の重合生成物を含むポリマーを意味する。
【００２８】
特に断りのない限り、本明細書で使用される水再分散性ポリマー粉体粒子の用語「平均粒子径」は、粒子の直径、又は５０ｗｔ％の分布の粒子がその粒子より小さく、及び５０ｗｔ％の分布の粒子がその粒子より大きいように、レーザー光散乱によって決定されるような粉体粒子の分布における粒子の最大寸法を指す。再分散粒子は、粒度分布は製造業者の推奨手順に従ってレーザー散乱によりＣｏｕｌｔｅｒ（商標）ＬＳ２３０（Ｂｅｃｋｍａｎ  Ｃｏｕｌｔｅｒ，  Ｂｒｅａ，  Ｃａｌｉｆｏｒｎｉａ）粒径分析計を用いて測定した。レーザー散乱や偏光強度差散乱を通じての粒子からの散乱光は、角度の関数として収集され、及びその後、粒子サイズ分布に変換される。
【００２９】
特に断りのない限り、本明細書で使用されるラテックス又はエマルション粒子のための用語「平均粒子径」は、製造業者の推奨に従ってＢｒｏｏｋｈａｖｅｎ  Ｉｎｓｔｒｕｍｅｎｔｓ  Ｃｏｒｐｏｒａｔｉｏｎ  ９０ＰＬＵＳ（商標）粒子径分布測定装置（Ｈｏｌｔｓｖｉｌｌｅ，  ＮＹ）を用いて動的光散乱により測定された重量平均粒子径を指す。
【００３０】
「ガラス転移温度」又は「Ｔｇ」は、次のようにＦｏｘ式［Ｂｕｌｌｅｔｉｎ  ｏｆ  ｔｈｅ  Ａｍｅｒｉｃａｎ  Ｐｈｙｓｉｃａｌ  Ｓｏｃｉｅｔｙ  １，  ３  Ｐａｇｅ  １２３  （１９５６）］を用いて計算したコポリマーのガラス転移温度を示す。
１／Ｔｇ  ＝  ｗ１／Ｔｇ（１）  ＋ｗ２／Ｔｇ（２）
コポリマーの場合、ｗ１及びｗ２は反応容器に詰めたモノマーの重量に基づいて、２つのモノマーの重量分率を示し、Ｔｇ（１）及びＴｇ（２）はケルビン温度における２つの対応するホモポリマーのガラス転移温度を示す。３つ以上のモノマーを含むポリマーの場合、追加の項（ｗｎ／Ｔｇ（ｎ））が加えられる。この発明の目的のためのホモポリマーのガラス転移温度はＪ．Ｂｒａｎｄｒｕｐ及びＥ．Ｈ．  Ｉｍｍｅｒｇｕｔによって編集された「Ｐｏｌｙｍｅｒ  Ｈａｎｄｂｏｏｋ」Ｉｎｔｅｒｓｃｉｅｎｃｅ  Ｐｕｂｌｉｓｈｅｒｓ，  １９６６に報告されているものであり、その出版物が特定のホモポリマーのＴｇを報告しない場合を除き、その場合、ホモポリマーのＴｇは示差走査熱量計（ＤＳＣ）によって測定される。ＤＳＣによりホモポリマーのガラス転移温度を測定するために、ホモポリマー試料が調製され、アンモニア又は第一アミンの非存在下で保持される。ホモポリマー試料は乾燥され、１２０℃に予熱され、−１００℃に急激に冷却された。そしてデータを収集しながら２０℃／分の速度で１５０℃に加熱された。ホモポリマーのガラス転移温度はハーフハイト法を用いて変曲の中点で測定される。
【００３１】
特に断りのない限り、本明細書で使用する語句「分子量」とは、ポリ（スチレン）標準に対してゲル浸透クロマトグラフィー（ＧＰＣ）により測定される重量平均分子量を示す。
【００３２】
本明細書で使用する用語「ポリマー」は、選択的に１つ以上の異なったモノマー、例えばターポリマー、テトラポリマー、ペンタポリマーから製造されたポリマーを指し、ランダム、ブロック、グラフト、シーケンシャル、又は傾斜ポリマーのいずれであってもよい。従って、用語「ポリマー」は、その範囲内のコポリマー及びポリマーを含む。
【００３３】
本明細書で使用する場合、用語「水に再分散可能なポリマー粉体」、「再分散可能なポリマー粉体」及び「ＲＤＰ」は互換的に使用され、脱イオン水に容易に分散し、粉体を作製するために用いられるラテックス又はエマルションポリマーの元の粒子サイズ分布を提供するポリマー含有粉体を示す。
【００３４】
本明細書で使用する場合、用語「界面活性剤を実質的に含まない」は組成物の固形物の総重量を基準にして、界面活性剤を５０００ｐｐｍ未満、又は好ましくは、２５００ｐｐｍ未満含有する組成物を意味する。
【００３５】
本明細書で使用する場合、用語「水溶性」は、目に見えて室温で水に溶解する所定の物質の量を示し、使用される水の総重量又は総質量の百分率として表される。例えば、物質５ｇを水１００ｇに溶解する場合、その物質の水溶解度は５％である。
【００３６】
用語「非セメント質」とは、水と反応して固まり、水不溶性物質を生成する材料を含有するケイ酸カルシウムを実質的に含まない組成物を指す。本明細書で使用する場合、用語「実質的に含まない」とは、外装仕上げ組成物の総重量に基づいて、５ｗｔ％未満、好ましくは２ｗｔ％未満、より好ましくは１ｗｔ％未満を意味する。
【００３７】
本明細書で使用される場合、語句「ｗｔ％」は重量パーセントを意味し、特に断りのない限り乾燥重量で表される。
【００３８】
本発明のＲＤＰは、コロイド安定剤を含む。ＲＤＰはＲＤＰの全乾燥重量に基づいて、好ましくは０．１〜３０ｗｔ％の量で、より好ましくは２．０〜１０．０ｗｔ％の量のコロイド安定剤を含む。  
【００３９】
好ましくは、過剰な界面活性剤の使用を回避するために、ＲＤＰ内のコロイド安定剤の総量の少なくとも一部はカルボキシル基含有多ステージアクリルコポリマーの重合化の間存在する。実際には、ＲＤＰ内に含有されるコロイド安定剤の総量は、カルボキシル基含有多ステージアクリルコポリマーの重合化の間に添加されることが好ましい。好ましくは、ＲＤＰは、モノマー固形物の総重量に基づいて０．０５〜１５ｗｔ％の量のコロイド安定剤を含む。より好ましくは、コロイド安定剤は０．１〜１０ｗｔ％、さらにより好ましくは２．０〜４．０ｗｔ％の量で添加される。アニオン性及び非イオン性界面活性剤はまた、総水再分散性ポリマー粉体固形物の０．５ｗｔ％未満の量で重合中に使用することができる。
【００４０】
好ましくは、本発明で使用されるコロイド安定剤は様々な既知の分子量及び加水分解の程度のポリビニルアルコール（ＰＶＯＨ）、例えばエチレンジアミンテトラアセテート、ポリアクリルアミド、ポリビニルピロリドン、多糖、ポリビニルスルホン酸、セルロース、セルロースエーテル、ポリエステル、及びこれらの混合物が挙げられる。最も好ましくは、コロイド安定剤はＰＶＯＨである。
【００４１】
本発明のＲＤＰは核形成剤を含む。適切な核形成剤は、沸点が低くて１５０℃、好ましくは低くて２００℃、及びに最高値で５００℃、好ましくは最高値４００℃であり、並びに水溶解度が３．５％以下、好ましくは１．０％以下、より好ましくは０．５％以下を有する任意の化合物を有する。しかし、核形成剤がＲＤＰ内にあることを確実にするために、核形成剤はＲＤＰ処理条件下で揮発性であってはならない。好ましくは、ＲＤＰ中の核形成剤の総量は、カルボキシル基含有多ステージアクリルコポリマーの重合の間、存在する。好ましくは、アクリルコポリマーは０．１〜４．０ｗｔ％、より好ましくは０．５から３．０ｗｔ％、更により好ましくは１．０〜２．０ｗｔ％の核形成剤を含む。これら核形成剤は、好ましくは多ステージカルボキシル基含有アクリルポリマーの共重合の第１ステージの間中、又はアルカリ可溶性樹脂のステージを形成する迄、若しくは形成中に含まれている。核形成剤は、好ましくは、再分散性を向上させるために共重合の際に界面活性剤の代わりに使用される。
【００４２】
好ましくは、核形成剤はＣ３〜Ｃ１０アルキルグリコールエーテル；フェニルグリコールエーテル、例えばエチレングリコールフェニルエーテル；Ｃ３〜Ｃ１０アルキルジグリコールエーテル、例えばジプロピレングリコールｎ−ブチルエーテル；Ｃ３〜Ｃ１０アルキルアリールグリコールエーテル、例えばエチレングリコールオクチルフェニルエーテル；Ｃ３〜Ｃ１０アルキルアリールジグリコールエーテル、例えばジプロピレングリコールブチルフェニルエーテル；Ｃ３〜Ｃ９アルカン酸のＣ３〜Ｃ１０アルキルエステル、例えばアルキルイソ酪酸塩及び２，２，４−トリメチル−１，３−ペンタンジオールモノイソブチラートのような分岐状アルキルイソ酪酸塩；Ｃ３〜Ｃ９アルカン二酸のＣ３〜Ｃ１０アルキルエステル、例えばブチルコハク酸塩；Ｃ３〜Ｃ９アルカン酸のＣ３〜Ｃ１０アルキルジエステル、例えば２，２−ジメチル−１−メチルエチル−１，３−プロパンジイルビス−２−メチルプロピオナート；並びにＣ３〜Ｃ９アルカン二酸のＣ３〜Ｃ１０ジアルキルエステル、例えばジイソブチルグルタル酸塩、ジイソブチルコハク酸塩、ジイソブチルアジピン酸塩；並びにそれらの混合物から選択される。より好ましくは、核形成剤は、直鎖状又は分岐状アルキルイソ酪酸塩から選択される。適切な核形成剤の例を以下の表１に示す。
【００４３】
【表１】
0006291507.tif 000002
【００４４】
本発明のＲＤＰは、アルカリ可溶性樹脂の外部ステージ及び１つ以上の内部ステージを有するカルボキシル基含有多ステージアクリルコポリマーを含む。上記のように好ましくは、アクリルコポリマーは、また、核形成剤及び／又はコロイド状安定剤を含む。
【００４５】
好ましくは、多ステージアクリルコポリマーは、そのコポリマーを調製するために使用されるモノマーの総重量に基づいて、０．１〜２０ｗｔ％の１つ以上のカルボキシル基含有モノマーを重合形態で含む。より好ましくは、コポリマーは１つ以上のカルボキシル基含有モノマーを０．５〜５．０ｗｔ％、更により好ましくは１．０〜３．５ｗｔ％含有する。好適なカルボキシル基含有モノマーは、アクリル酸、メタクリル酸、イタコン酸、マレイン酸、フマル酸、無水アクリル酸物、無水メタクリル酸、無水マレイン酸／フマル酸／イタコン酸の半エステル、無水マレイン酸、及びイタコン酸無水物を含む。好ましくは、カルボキシル基含有モノマーは（メタ）アクリル酸である。
【００４６】
多ステージアクリルコポリマーは、アルカリ可溶性樹脂の外部ステージ及び１つ以上の内部ステージを含む。水に分散された場合、内部のステージは、Ｆｏｘ式を用いて計算した−４０〜５０℃、好ましくは−３０〜３５℃、より好ましくは−２０〜２５℃、更により好ましくは−１０〜２０℃のガラス転移温度（Ｔｇ）を有するアクリル（コ）ポリマーを含む。
【００４７】
アルカリ可溶性樹脂の外部ステージ、対１つ以上の内部ステージの重量比で表す相対的割合は、１：１９〜２：３である。好ましくは、アルカリ可溶性樹脂の外部ステージ、対１つ以上の内部ステージの重量比は、１：１９〜１：４、更に好ましくは１：１９〜３：１７である。
【００４８】
多ステージアクリルコポリマーは、グラフト又は物理吸着の結果として、水中でポリマー粒子の外側に位置するアルカリ可溶性樹脂のステージとコア／シェル構造を形成する。従って、コポリマー中のカルボキシル基は、再分散可能なコポリマー粉体粒子の表面に位置する。核形成剤の包含は、アルカリ可溶性樹脂での多ステージアクリルコポリマー粒子の内部のステージの被覆を確保するのに役立ち、従ってコアのコロイド安定性を向上させる。加えて、多ステージコポリマーの生産から界面活性剤の必要性を減少又は排除することは、ＲＤＰにおけるアクリルコポリマーの内部ステージをコロイド状に安定させるのに役立つ比較的大きな粒径のアルカリ可溶性樹脂を可能にする。
【００４９】
多ステージアクリルコポリマーは、アルカリ可溶性樹脂からの共重合が、核形成剤の存在下、及び好ましくは界面活性剤を実質的に含まない重合混合物において行われる場合を除いて、米国特許第５，４０３，８９４号に記載されているように従来の乳化共重合技術を用いて製造される。過硫酸塩のような従来の熱重合開始剤、及び／又は重亜硫酸塩を有する過酸化物のようなレドックス開始剤を使用することがでる。
【００５０】
一般に２つの共重合技術を使用しても良く、及び１つを除いたすべての重合ステージは、ポリマーステージを一緒に融合するように多官能性モノマーを含む。技術の１つは、エチレン性不飽和カルボン酸又は無水物及び１つ以上の非イオン性モノマー、例えばアルキル（メタ）アクリレート、スチレン、アルキル置換スチレン、（メタ）アクリルアミド、又はヒドロキシアルキル（メタ）アクリレート、のモノマー混合物を多官能性モノマーの存在下で、アミン塩基を用いてアルカリ可溶性樹脂を中和し、乳化重合しアルカリ可溶性樹脂を形成する工程と、第２ステージでは、１つ以上の非イオン性モノマーのモノマー混合物を形成する工程と、アルカリ可溶性樹脂と第２ステージのモノマーとを組み合わせる工程と、そのモノマー混合物を重合して本発明のコポリマーを形成する工程と、を含む。この手法の一変形形態では、多官能性モノマーは、第２ステージモノマー混合物の一部であり、アルカリ可溶性樹脂を形成するモノマー混合物ではなく、及び中和アルカリ可溶性樹脂の存在下で重合され内部ステージポリマーを形成する。
【００５１】
米国特許第４，９１６，１７１号に記載されているように、第２の重合技術は、多官能性モノマーの存在下で、１つ以上の非イオン性モノマーのモノマー混合物を重合し内部ステージポリマーを形成し、次のステージにおいてエチレン性不飽和カルボン酸又は無水物、及び１つ以上の非イオン性モノマーを形成して、モノマーの混合物を内部ステージと結合し、及びその混合物を重合してコポリマーを形成する、エマルションを含む。１つのアルカリ可溶性樹脂のステージがある限り、追加の非イオン性モノマーのステージは、多官能モノマーの添加と一緒に共重合させて多ステージコポリマーを製造してもよい。重合において、各ステージの温度は２０〜１０５℃、又は好ましくは５０〜９５℃の範囲であることができる。
【００５２】
結果として得られる１つ以上の非イオン性又は内部ステージコポリマー、対アルカリ可溶性樹脂のポリマーの全固形分の重量比は、１９：１〜３：２、又は好ましくは１９：１〜１：４、又はより好ましくは１９：１〜３：１７の範囲であることができる。任意の重合においては、初期ステージは、従来の方法に従ってシード重合により形成されることができる。
【００５３】
多ステージアクリルコポリマーを製造するための好適な非イオン性モノマーは、エチルアクリレート、ブチルアクリレート、２−エチルヘキシルアクリレート、メチルメタクリレート、エチルメタクリレート、ブチルメタクリレート、メチロール化（メタ）アクリルアミド及びメチルメタクリルアミド、ヒドロキシエチル（メタ）アクリレートから選択されることができる。非イオン性モノマーは、５ｗｔ％以下のヒドロキシアルキル又はメチロール化モノマー又はアミド基含有モノマーを含むべきである。当業者は、所望のＴｇを有するポリマーステージを与える非イオン性モノマーを選択する方法を知っている。
【００５４】
好適な多官能性モノマーは、（ａ）２つ以上の不飽和部位を有するマルチエチレン性モノマー、例えば例としてアリル−、メタリル−、ビニル−、及びアクリル系ジクロペンテニル（ｄｉｃｙｌｏｐｅｎｔｅｎｙｌ）及びクロチル−エステル、並びにメタクリル酸、ジビニルベンゼン、ジエチレングリコール  ジメタクリレートのような（ポリ）グリコールジ（メタ）アクリレート；並びにトリメチロールプロパントリメタクリレート（ｔｒｉｍｅｔｈａｃｒｙｌａｔｅ）のようなポリオルポリ（メタ）アクリレート；（ｂ）２つ以上の引き抜き可能な原子を有する反応性連鎖移動剤、例えばブロモトリクロロメタン；ブロモホルム；四塩化炭素；及び四臭化炭素、及び（ｃ）１つ以上の不飽和部位及び１つ以上の引き抜き可能な原子、例えばアリル−、メタリル−、及びクロチル−メルカプタン；ビニルエーテル及びシクロアルカノール（ｃｙｃｌｏａｌｋｅｎｏｌｓ）のビニルチオエーテル並びにシクロアルケンチオール、を有するハイブリッドの多官能モノマー、から由来することができる。好ましい多官能性モノマーは、アリル又はメタリル（メタ）アクリレート、アクリル酸及びメタクリル酸のＮ−メタリルビニルアミド、並びにアリル−メルカプタンを含む。多官能性モノマーの有効な量は、使用されたモノマー混合物中のモノマーの総重量に基づいて、０．０１〜５ｗｔ％、又は好ましくは０．２５〜３．０ｗｔ％の範囲である。
【００５５】
本発明のＲＤＰは、カルボキシル基含有の多ステージアクリル系コポリマーとブレンドされた他のポリマーを含んでもよい。例えばこのような他のポリマーは任意の非イオン性（コ）ポリマー、例えばポリオレフィン、オレフィン−ビニルエステル、例えば、エチレン−ビニルアセタート、アルキル（メタ）アクリレート、スチレン、又はスチレンアクリル系コポリマーであってもよい。ブレンドはＲＤＰ中の全ポリマー固形分に基づいて、非イオン性（コ）ポリマーを２０〜８０ｗｔ％、又は好ましくは３０〜７０ｗｔ％、又はより好ましくは４０〜６０ｗｔ％含むことができる。
【００５６】
本発明のＲＤＰは、付加共重合生成物であるポリマーを、コポリマーを製造するために使用されるモノマーの総重量に基づいて、０．００１〜５ｗｔ％、又はシリル基含有モノマー、例えばγ−メタクリルオキシプロピルトリメトキシシラン又はビニルトリアルコキシシラン又はビニルベンゾフェノンのようなベンゾフェノン含有モノマー、を好ましくは０．１〜１．０ｗｔ％含むことができる。
【００５７】
好ましくは、ＲＤＰは固結防止剤を更に含む。存在する場合、ＲＤＰ中に含まれる固結防止剤の総量は、ＲＤＰの全乾燥重量に基づいて３．０〜３０．０ｗｔ％、好ましくは８．０〜１５．０ｗｔ％である。好ましくは、固結防止剤はカオリン粘土、アルミナシリケート、ドロマイト、炭酸カルシウム、ドロマイト、ケイ酸塩鉱物、及びそれらのブレンドから選択される。より好ましくは、固結防止剤はカオリン粘土、アルミナシリケート及びそれらの組み合わせから選択される。好適なアルミナシリケートはＭＩＮＥＸ（商標）工業用グレード番号１６から６０、即ち１．１８ｍｍ（＃１６）未満の、好ましくは１５０μｍ（＃６０）未満のメッシュ粒径を有する二酸化ケイ素、酸化アルミニウム、酸化鉄及び酸化ナトリウム、酸化カルシウム、酸化マグネシウム及び酸化ナトリウムを含む組成物、である。
【００５８】
また、ＲＤＰは他の従来の添加剤、例えば消泡剤を含むことができ、それは全固形分に基づき１．５ｗｔ％の量まで一般的に存在する。通常の量で用いることができる他の添加剤は１つ以上の塩、例えば塩化カルシウム、塩化マグネシウム、単糖、二糖、分散剤又は超可塑剤を含むことができる。
【００５９】
好ましくは、水に再分散可能なポリマー粉体の水再分散性を高めるために、塩基性化合物は、水性コポリマー分散液を実質的に乾燥する前に添加されることができる。塩基性化合物は、コポリマー中のカルボキシル基のｍｏｌ当たり０．４ｍｏｌ以上、好ましくは０．５〜２ｍｏｌ、より好ましくは０．６ｍｏｌ以上の量で、重合前、重合中又は重合後に添加されることができる。塩基性化合物は、水性コポリマー生成物のｐＨを８．０以上、若しくは９．５以上に、又は好ましくは少なくとも１０．５及び好ましくは１２．５までに調整するための量を添加することができる。塩基性化合物は無機塩基性化合物、好ましくは強無機塩基性化合物、例えばアルカリ金属水酸化物又はアルカリ土類金属水酸化物、例えば水酸化カルシウム、水酸化マグネシウム、水酸化ナトリウム若しくは水酸化カリウムであることができる。
【００６０】
本発明のＲＤＰの平均粒子径は、５０〜５００ｎｍ、好ましくは１００〜４００ｎｍ、又はより好ましくは１６３〜３５０ｎｍの範囲であることができる。
【００６１】
好ましくは、ＲＤＰ中に存在する多ステージアクリル系コポリマー及び核形成剤の合計量は、ＲＤＰの全乾燥重量に基づいて、４０〜９９．９ｗｔ％である。より好ましくは、多ステージアクリル系コポリマー及び核生成剤の合計量は、ＲＤＰの全乾燥重量に基づいて、５０〜９６．９ｗｔ％である。
【００６２】
本発明のＲＤＰは、カルボキシル基含多ステージアクリル系コポリマー、必要に応じて追加のコロイド安定剤、及び／又は任意の選択成分、例えば固結防止剤を含む水性混合物を乾燥させることによって形成される。好ましくは、水性混合物の乾燥には噴霧乾燥を含む。  噴霧乾燥は、噴霧が単一流体、２流体、若しくは多流体ノズル、又は回転ディスク噴霧器によって実施される慣用の噴霧乾燥プラントで行うことができる。一般に、空気、窒素又は窒素富化空気は乾燥用ガスとして用いられる。乾燥用ガスの入口温度は一般に２００℃を超えない、好ましくは１１０℃から１８０℃まで、より好ましくは１３０℃から１７０℃までである。出口温度は、プラント、樹脂のＴｇ及び乾燥の所望の程度に依存し、一般に４５℃から１２０℃まで、好ましくは６０℃から９０℃までである。一例では、噴霧乾燥させる原料の粘度は、１０００ｍＰａｓ未満の値（２０ｒｐｍ及び２３℃でのブルックフィールド粘度）、好ましくは２５０ｍＰａｓ未満の値が得られるように、固形分含有量によって調整することができる。噴霧乾燥させる混合物の固形分は、分散液の総重量に基づいて一般に２５ｗｔ％から６０ｗｔ％、好ましくは３５ｗｔ％から５０ｗｔ％であることができる。
【００６３】
本発明のＲＤＰには、種々の用途がある。このＲＤＰは種々の機能性添加剤として組成物の広い範囲、例えば外装断熱仕上げシステム（ＥＩＦＳ）で使用するためのテクスチャード及び選択的に着色されたトップコート配合物のような非セメント外装仕上げ組成物において、使用されることができる。
【００６４】
さらなる態様によれば、本発明は、本発明の第一の態様に従って、乾燥混合配合物の総重量に基づいて骨材４０〜８０ｗｔ％及びＲＤＰ３〜３０ｗｔ％を含む外装仕上げ組成物に使用するための非セメント乾燥混合配合物を提供する。
【００６５】
本明細書で使用される「骨材」は、得られた外装仕上げ組成物の乾燥した層に表面テクスチャーを付与する任意の材料、好ましくは砂、又はより好ましくは二酸化ケイ素を含む砂を指す。好ましくは、骨材は、配合物の乾燥重量に基づいて５０から７０ｗｔ％の量で存在する。
【００６６】
好ましくは、乾燥混合配合物は、更に顔料を含む。顔料は無機顔料、例えばチタン、アルミニウム、コバルト、銅、鉄、クロム、鉛、マンガン、チタン若しくはスズ顔料であってもよく、又は顔料は有機顔料、例えばカーボンブラックであってもよい。好ましくは、顔料は無機顔料、より好ましくは酸化チタン顔料、最も好ましくは二酸化チタン（ＴｉＯ２）である。存在する場合、乾燥混合配合物は、好ましくは乾燥混合配合物の総重量に基づいて、１０ｗｔ％以下の、好ましくは１〜１０ｗｔ％の量で、このような顔料を含む。
【００６７】
任意に、本発明の乾燥混合配合物は、１つ以上の充填剤又は増量粒子を更に含む。このような充填剤又は増量剤粒子は、仕上げ組成物に不透明性を提供するために含まれている。存在する場合、充填剤又は増量剤粒子は、配合物の乾燥重量に基づいて、好ましくは２〜３０ｗｔ％、より好ましくは４〜２５ｗｔ％、更により好ましくは１０〜１５ｗｔ％の量で含まれることができる。好適な充填剤又は増量剤製品は、粘土、炭酸カルシウム、ケイ酸塩、特にアルミナシリケート、タルク、ドロマイト、ケイ酸塩鉱物、及びそれらの組み合わせから選択される。最も好ましくは、充填剤又は増量剤粒子は、炭酸カルシウム、ケイ酸塩及びそれらの組み合わせから選択される。
【００６８】
更なる態様によれば、本発明は、本発明の乾燥混合配合物及び水を含む非セメント外装仕上げ組成物を提供する。仕上げ組成物が１つ以上の顔料を含む場合、好ましくは、組成物は６０から１００％の総顔料体積濃度（ＰＶＣ）含有量を有す。誤解を避けるために、ＰＶＣは以下の記載の式を用いて計算され、Ｖ顔料は組成物中の顔料の体積を表し、Ｖバインダーは組成物内のポリマーバインダーの体積を表す。
ＰＶＣ（％）＝Ｖ顔料／（Ｖ顔料＋Ｖバインダー）×１００
好ましくは、外装仕上げ組成物は、外装仕上げ組成物の総重量に基づき、１０〜３０ｗｔ％の水を含む。好ましくは、外装仕上げ組成物は、外装断熱及び仕上げシステム（ＥＩＦＳ）のトップコートである。
【００６９】
上記の成分に加えて、本発明の外装仕上げ組成物は、１つ以上の更なる成分を含むことができる。好ましい実施形態では、外装仕上げ組成物は追加の、即ち非ＲＤＰ由来のコロイド安定剤を更に含む。このような実施形態では、コロイド安定剤は総ポリマー固形分に基づいて、好ましくは２０ｗｔ％以下、より好ましくは５ｗｔ％以下の量で存在する。適切で好ましいコロイド安定剤は、上記に示した通りである。
【００７０】
好ましくは、外装仕上げ組成物は、疎水性剤を更に含む。より好ましくは、疎水性剤は、少なくとも８、より好ましくは少なくとも１２個の炭素原子を含有する直鎖状若しくは分岐状のアルキル基、アリール基若しくはアリールアルキル基を有するエステル又はスルホン酸化合物、又は塩、好ましくはナトリウム、亜鉛、カルシウム、カリウム若しくはアンモニウムの塩から選択される。更により好ましくは、疎水性剤はラウリル硫酸ナトリウム（ＳＬＳ）、オレイン酸ナトリウム、ステアリン酸ナトリウム、ドデシルベンゼンスルホン酸ナトリウム、又は亜鉛、カルシウム、カリウム若しくはアンモニウムの塩から選択される。更により好ましくは、疎水性化合物はＳＬＳである。このような実施形態では、疎水性物質は、全ポリマー固形分に基づいて、好ましくは０．１〜１０ｗｔ％、より好ましくは０．５〜７．５ｗｔ％の量で存在する。
【００７１】
本発明の外装仕上げ組成物及び乾燥混合配合物は、上記識別された成分に加えて、１つ以上の従来の添加剤、例えば、レオロジー調整剤、増粘剤、消泡剤、接着促進剤、ベンゾフェノンのようなＵＶ安定剤、防腐剤、殺生物剤、防カビ剤及び／又は不凍剤などを含み、これら全ては当技術分野において周知であり、商業的供給源から入手可能である。
【００７２】
更なる態様によれば、本発明は、外装仕上げ組成物で表面をコーティングする方法を提供し、本方法は発明の第三の態様に従って、表面に外装仕上げ組成物を塗布する工程、及び外装仕上げ組成物を乾燥する又は乾燥させる工程を含む。
【００７３】
本発明のいくつかの実施形態は、ここでは例示のみにより更に説明される。特に断りのない限り、すべての比率、部及びパーセンテージは乾燥重量で表されており、特に断りのない限り、すべての成分は良好な商用レベルの品質である。
【００７４】
以下の表２に示されるように、以下の材料は実施例において多ステージアクリルコポリマーを調製するために使用された。
【００７５】
【表２】
0006291507.tif 000003
【００７６】
実施例１−ポリマー合成：エマルションＡ〜Ｒは、アルカリ溶解樹脂の存在下で、内部ステージコポリマーを重合する前にアルカリ溶解樹脂が準備される逆二段階プロセスによって各々が調製された。エマルションＡ、Ｃ、Ｄ、Ｊ及びＫは、多官能性又は架橋性モノマー及び／又は連鎖移動剤等の存在下又は非存在下で、熱開始剤を用いて調製され、一方、エマルションＢ、Ｅ〜Ｉ及びＬ〜Ｒはレドックス開始剤を用いて調製された。
【００７７】
エマルションＡ：機械的攪拌機、熱電対、凝縮器及びステンレス鋼の供給口を備えた５Ｌの反応容器に、脱イオン（ＤＩ）水４７３ｇを入れ、８５℃に加温した。温かい時に、以下の表３．１に示すようにモノマーエマルション（ＭＥ）はＦＭＩ（Ｆｌｕｉｄ  Ｍｅｔｅｒ  Ｉｎｃｏｒｐｏｒａｔｅｄ，  Ｓｙｏｓｓｅｔ，  ＮＹ）ポンプを用いて最大ポンプ速度で反応容器内に約１５分かけて移送された。次に、追加の３５ｇのＤＩ水リンスが反応器に加えられた。５０℃の反応容器温度で、表３．１に示されるようにナトリウムスルホキシレートホルムアルデヒド（ＳＳＦ）、ｔｅｒｔ−ブチルヒドロペルオキシド（ＴＢＨＰ）及び硫酸第一鉄七水和物の３つの別々の水溶液が反応容器に連続的に加えられた。発熱反応が２〜３分以内に観察され、１５分かけて徐々に９０℃まで上昇した。温度がピークに達した後に、ｔＢＨＰ及びＳＳＦからなる２種類の水性チェイサー溶液が反応容器に添加され、残留モノマーを低減した。１０分後、アリコートを採取し、３７２ｎｍ（ＢＩ９０プラス）、ＭＭＡ２２２ｐｐｍ、及びｐＨ２．３９を分析した。得られたラテックスは次に水酸化ナトリウム及び水酸化カルシウムの水溶液からなる中和剤溶液で処理され、半透明の溶液でｐＨ１１のわずかに可溶性のコポリマーを得た。
【００７８】
【表３．１】
0006291507.tif 000004
【００７９】
以下の表３．２に示すように、１５分後に、水性過硫酸アンモニウム（ＡＰＳ）開始剤溶液を添加し、続いてモノマーエマルション２（ＭＥ２）と過硫酸アンモニウム水溶液（コフィード開始剤溶液）をそれぞれ３０．５及び２．３４ｇ／分で徐々に添加した。総供給時間は９０分であり、反応温度は８４〜８６℃の間に保持された。これらの供給が完了した後、ＤＩ水３５ｇはＭＥ２をリンスするために反応容器に使用され、ＤＩ水１０ｇはコフィード開始剤をリンスするために反応容器に使用された。このリンスが反応容器に供給される間、ラテックスを７５℃に冷却した。ラテックスを５０℃に冷却しながら、ｔＢＨＰ及びＳＳＦの水溶液を２０分間かけてラテックスに供給した。５０°Ｃにおいて、殺生物剤（ＲＯＣＩＭＡ  ＢＴ２Ｓ，  Ｄｏｗ  Ｃｈｅｍｉｃａｌ，  Ｍｉｄｌａｎｄ，  ＭＩ）がラテックスに添加され、ラテックスを単離分析した。固形分４９．２０％、ｐＨ７．０６、平均粒子径（ＢＩ９０プラス）１６４ｎｍ、ＭＭＡ１７ｐｐｍ、及びＢＡ４４ｐｐｍであった。
【００８０】
エマルションＢ：レドックス開始プロセスが行われた事を除いて、このエマルションは、エマルションＡに記載の手順に従って調製された。具体的には、５Ｌの反応容器に脱イオン（ＤＩ）水（約２２℃）４７３ｇを入れ加温した。以下の表３．３に示すように、６０℃でモノマーエマルション（ＭＥ）は、約１５分かけて反応容器に最大ポンプ速度で移送された。次に、追加の３５ｇのＤＩ水リンスを反応容器に加えられた。約３８℃の反応器温度で、以下の表３．３に示すようにナトリウムスルホキシレートホルムアルデヒド（ＳＳＦ）、ｔｅｒｔ−ブチルヒドロペルオキシド（ＴＢＨＰ）及び硫酸第一鉄七水和物の３つの別々の水溶液が反応容器に連続的に加えられた。発熱反応が２〜３分以内に観察され、１５分かけて徐々に６７℃まで上昇した。温度がピークに達した後に、ｔＢＨＰ及びＳＳＦからなる２種類の水性チェイサー溶液が反応容器に添加され、残留モノマーを低減した。１０分後、アリコートを採取し、３７２ｎｍ（ＢＩ９０プラス）、ＭＭＡ２２２ｐｐｍ、及びｐＨ２．３９を分析した。得られたラテックスは次に水酸化ナトリウム及び水酸化カルシウムの水溶液からなる中和剤溶液で処理され、半透明な溶液でｐＨ１１のわずかに可溶性のコポリマーを得た。
【００８１】
【表３．２】
0006291507.tif 000005
【００８２】
【表３．３】
0006291507.tif 000006
【００８３】
１５分後に、以下の表３．４に示すように水性過硫酸アンモニウム（ＡＰＳ）開始剤溶液を添加した後、モノマーエマルション２（ＭＥ２）、過硫酸アンモニウム水溶液（コフィード開始剤溶液）及びメタ重亜硫酸ナトリウム（ＮａＭＢＳ）溶液（コフィード活性剤溶液）を、それぞれ２６．９、１．４２及び１．５１ｇ／分、徐々に添加した。総供給時間は９０分であり、反応温度は６４〜６８℃の間に保持された。これらの供給が完了した後、ＤＩ水３５ｇはＭＥ２をリンスするために反応容器に使用され、ＤＩ水１０ｇはコフィード開始剤をリンスするために反応容器に使用された。ラテックスを５０℃に冷却しながら、ｔＢＨＰ及びＳＳＦの水溶液を２０分間かけてラテックスに供給した。５０℃において、Ｍｏｗｉｏｌ  ４−８８（２０ｗｔ％）の水溶液１３８．５ｇをラテックスに添加した。次に殺生物剤（ＲＯＣＩＭＡ  ＢＴ２Ｓ，  Ｄｏｗ  Ｃｈｅｍｉｃａｌ，  Ｍｉｄｌａｎｄ，  ＭＩ）をラテックスに添加し、ラテックスを単離し分析した。固形分４９．９１％、ｐＨ７．５８、平均粒子径（ＢＩ９０プラス）１４１ｎｍ、ＭＭＡ２１ｐｐｍ及びＢＡ２１４ｐｐｍであった。
【００８４】
【表３．４】
0006291507.tif 000007
【００８５】
エマルションＣ：このエマルションは、ＢＡ量が８３４．５ｇに減少し、及びＭＭＡの量が８３４．５ｇに増加したことを除いて、エマルションＡに記載の手順に従って調製されたエマルションであった。ラテックスのデータは固形分４８．７１％、ｐＨ７．２２、平均粒子径（ＢＩ９０プラス）１８８ｎｍ、ＭＭＡ３ｐｐｍ、及びＢＡ８ｐｐｍであった。
【００８６】
エマルションＤ：このエマルションは、ＢＡ量が９６１．７ｇに減少し、及びＭＭＡ量が７１８．５ｇに増加したことを除いて、エマルションＡに記載の手順に従って調製された。ラテックスのデータは、固形分４８．８５％、ｐＨ７．１２、平均粒子径（ＢＩ９０プラス）１９０ｎｍ、ＭＭＡ２ｐｐｍ、及びＢＡ１１ｐｐｍであった。
【００８７】
エマルションＥ：このエマルションは、ＭＥ２の８０％を供給した後にアリルメタクリレート（ＡＬＭＡ）８．５ｇをＭＥ２に添加したことを除いて、エマルションＢに記載の手順に従って調製された。ラテックスのデータは、固形分４８．６６％、ｐＨ７．２８、平均粒子径（ＢＩ９０プラス）１３４ｎｍ、ＭＭＡ２ｐｐｍ及びＢＡ３０ｐｐｍであった。
【００８８】
エマルションＦ：このエマルションは、ＭＥ２の８０％を供給した後にトリメトキシシリルプロピルメタクリレート（ＭＡＴＳ）８．５ｇをＭＥ２に添加したことを除いて、エマルションＢに記載の手順に従って調製された。ラテックスのデータは、固形分４７．９４％、平均粒子径（ＢＩ９０プラス）１５６ｎｍ、ＭＭＡ３ｐｐｍ及びＢＡ１３８ｐｐｍであった。
【００８９】
エマルションＧ：ＭＥ２の８０％を供給した後にＭＥ１対ＭＥ２の重量比が３：１７から１：９に変わり、及びメタクリル酸アリル（ＡＬＭＡ）８．５ｇをＭＥ２に添加したことを除いて、エマルションＢに記載の手順に従って調製された。具体的には、５Ｌの反応器にＤＩ水４７３ｇ入れ６０℃に加温した。温かい時に、表３．５に示すように、モノマーエマルション（ＭＥ１）は最大ポンプ速度で反応容器に約１５分かけて移送された。次に、追加の３５ｇのＤＩ水リンスが反応容器に加えられた。表３．５に示されるように、３８℃での反応容器で、ナトリウムスルホキシレートホルムアルデヒド（ＳＳＦ）、ｔｅｒｔ−ブチルヒドロペルオキシド（ＴＢＨＰ）及び硫酸第一鉄七水和物の３つの別々の水溶液が反応容器に連続的に添加された。発熱反応２〜３分以内に観察され、１５分かけて徐々に６７℃まで上昇した。温度がピークに達した後に、ｔＢＨＰ及びＳＳＦからなる２種類の水性チェイサー溶液が反応容器に添加され、残留モノマーを低減した。１０分後、アリコートを採取し、３７２ｎｍ（ＢＩ９０プラス）、ＭＭＡ２２２ｐｐｍ、及びｐＨ２．３９を分析した。得られたラテックスは、次に水酸化ナトリウム及び水酸化カルシウムの水溶液からなる中和剤溶液で処理され、半透明の溶液でｐＨ１１を有するわずかに可溶性のコポリマーを得た。
【００９０】
【表３．５】
0006291507.tif 000008
【００９１】
以下の表３．６に示すように、１５分後に水性過硫酸アンモニウム（ＡＰＳ）開始剤溶液を添加した後、モノマーエマルション２（ＭＥ２）、過硫酸アンモニウム水溶液（コフィード開始剤溶液）及びメタ重亜硫酸ナトリウム（ＮａＭＢＳ）溶液（コフィード活性化剤溶液）を、それぞれ２６．０、１．３３及び１．３３ｇ／分で徐々に添加した。総供給時間は９０分であり、反応温度が６４〜６８℃の間に保持された。ＭＥ２の８０％を供給した後、ＡＬＭＡ８．５ｇを攪拌しながらＭＥ２に添加した。これらの供給が完了した後、ＤＩ水３５ｇはＭＥ２をリンスするために反応容器に使用され、ＤＩ水１０ｇはコフィード開始剤をリンスするために反応器に使用された。ラテックスを５０℃に冷却しながら、ｔＢＨＰ及びＳＳＦの水溶液を２０分間かけてラテックスに供給した。５０℃において、Ｍｏｗｉｏｌ４−８８（２０ｗｔ％）の水溶液１３８．５ｇをラテックスに添加した。次に殺生物剤（ＲＯＣＩＭＡ  ＢＴ２Ｓ，  Ｄｏｗ  Ｃｈｅｍｉｃａｌ，  Ｍｉｄｌａｎｄ，  ＭＩ）をラテックスに添加し、ラテックスを単離分析した。固形分４８．６３％、ｐＨ７．２３、平均粒子径（ＢＩ９０プラス）、１７４ｎｍ、粘度（ＬＶ＃３／６０ｒｐｍ）８７０ｃｐｓ、ＭＭＡ３ｐｐｍ及びＢＡ３４４ｐｐｍであった。
【００９２】
【表３．６】
0006291507.tif 000009
【００９３】
エマルションＨ：このエマルションは、ＭＥ２の８０％を供給した後にＡＬＭＡ４．２５ｇをＭＥ２に添加したことを除いて、エマルションＧに記載の手順を用いて調製された。ラテックスのデータは、固形分４８．４４％、平均粒子径（ＢＩ９０プラス）１５４ｎｍ、ＭＭＡ２ｐｐｍ及びＢＡ４２ｐｐｍであった。
【００９４】
エマルションＩ：ＭＡＴＳ８．５ｇをＭＥ２に添加した以外は、このエマルションは、エマルションＧに記載の手順を用いて調製された。ラテックスのデータは固形分４８．４４％、平均粒子径（ＢＩ９０プラス）１５４ｎｍ、ＭＭＡ２ｐｐｍ及びＢＡ４２ｐｐｍであった。
【００９５】
エマルションＪ：このエマルションは、ＭＥ１対ＭＥ２の重量比が１５：８５から１０：９０に変更したことを除いて、エマルションＡについて記載した手順を用いて調製された。具体的には、５Ｌの反応容器に、脱イオン（ＤＩ）水４７３ｇを入れ、８５℃に加温した。下記の表３．７に示すように温かい時に、モノマーエマルション（ＭＥＬ）は最大ポンプ速度で反応容器に約１５分かけて移送された。次に追加の３５ｇのＤＩ水リンスが反応容器に加えられた。５０℃の反応器温度で、ナトリウムスルホキシレートホルムアルデヒド（ＳＳＦ）、ｔｅｒｔ−ブチルヒドロペルオキシド（ｔＢＨＰ）及び硫酸第一鉄七水和物の３つの別々の水溶液が、表３．７に示されるように反応容器に連続的に添加された。発熱反応が２〜３分以内に観察され、１５分かけて徐々に９０℃まで上昇した。温度がピークに達した後に、ｔＢＨＰ及びＳＳＦからなる２種類の水性チェイサー溶液が反応容器に添加され、残留モノマーを低減した。１０分後、アリコートを採取し、３７２ｎｍ（ＢＩ９０プラス）、ＭＭＡ２２２ｐｐｍ、及びｐＨ２．３９を分析した。得られたラテックスは、次に水酸化ナトリウム及び水酸化カルシウムの水溶液からなる中和剤溶液で処理され、半透明の溶液でｐＨ１１のわずかに可溶性のコポリマーを得た。
【００９６】
下記の表３．８に示すように、１５分後に水性過硫酸アンモニウム（ＡＰＳ）開始剤溶液を添加し、モノマーエマルション２（ＭＥ２）、過硫酸アンモニウム水溶液（コフィード開始剤溶液）及びメタ重亜硫酸ナトリウム（ＮａＭＢＳ）溶液（コフィード活性化剤溶を、それぞれ２６．０、１．３３及び１．３３ｇ／分で徐々に添加した。総供給時間は９０分であり、反応温度は６４〜６８℃の間で保持された。ＭＥ２の４０％を供給した後、ＡＬＭＡ４．２５ｇを攪拌しながらＭＥ２に添加した。これらの供給が完了した後、ＤＩ水３５ｇはＭＥ２をリンスするために反応容器に使用され、ＤＩ水１０ｇがコフィード開始剤をリンスするために反応器に使用された。ラテックスを５０℃に冷却しながらｔＢＨＰ及びＳＳＦの水溶液を２０分間かけてラテックスに供給した。５０℃において、Ｍｏｗｉｏｌ  ４−８８（２０％ｗｔ）の水溶液１３８．５ｇをラテックスに添加した。次に殺生物剤（ＲＯＣＩＭＡ  ＢＴ２Ｓ，  Ｄｏｗ  Ｃｈｅｍｉｃａｌ，  Ｍｉｄｌａｎｄ，  ＭＩ）をラテックスに添加し、ラテックスを単離し分析した。固形分４９．６６％、ｐＨ７．２０、平均粒子径（ＢＩ９０プラス）１５４ｎｍ、ＭＭＡ２ｐｐｍの及びＢＡ１５ｐｐｍであった。
【００９７】
【表３．７】
0006291507.tif 000010
【００９８】
【表３．８】
0006291507.tif 000011
【００９９】
エマルションＫ：このエマルションは、ＭＥ２の８０％が供給された後にＭＡＴＳ８．５ｇをＭＥ２に添加したことを除いて、エマルションＡについて記載した手順を用いて調製した。ラテックスのデータは、固形分４８．１６％、平均粒子径（ＢＩ９０プラス）１７２ｎｍ、ＭＭＡ９ｐｐｍ及びＢＡ１１ｐｐｍであった。
【０１００】
エマルションＬ：ＭＥ２組成物が以下の表３．９に示されたものに変更された以外は、このエマルションは、エマルションＢに記載の手順を用いて調製された。ラテックスのデータは、固形分４８．４４％、平均粒子径（ＢＩ９０プラス）１５９ｎｍ、ｐＨ７．３２、ＭＭＡ４ｐｐｍ及びＢＡ１７ｐｐｍであった。
【０１０１】
【表３．９】
0006291507.tif 000012
【０１０２】
エマルションＭ：このエマルションは、ＭＥ２の８０％が供給された後ブチレングリコールジメタクリレート（ＢＧＤＭＡ）４．２５ｇをＭＥ２に添加したことを除いて、エマルションＢに記載の手順に従って調製された。ラテックスのデータは、固形分４６．９７％、平均粒子径（ＢＩ９０プラス）１０６ｎｍ、ｐＨ７．３８、ＭＭＡ３６ｐｐｍ及びＢＡ８１ｐｐｍであった。
【０１０３】
エマルションＮ：このエマルションは、モノマーエマルションシード（ＭＥ２シード）及びｎＤＤＭがＭＥ２に添加されたことを除いて、エマルションＧに記載の手順に従って調製された。具体的には、反応容器に脱イオン（ＤＩ）水４８１ｇ（２２°Ｃ）を入れた。以下の表３．１０に示すように、モノマーエマルション（ＭＥ１）は最大ポンプ速度で反応容器に約１５分かけて移送された。次に、追加の３５ｇのＤＩ水リンスを反応器に加えた。２２℃の反応器温度で、ナトリウムスルホキシレートホルムアルデヒド（ＳＳＦ）、ｔｅｒｔ−ブチルヒドロペルオキシド（ｔＢＨＰ）及び硫酸第一鉄七水和物の３つの別々の水溶液が、表３．１０に示されるように反応容器に連続的に添加された。発熱反応が２〜３分以内に観察され、１８分かけて徐々に５１℃まで上昇した。温度がピークに達した後に、ｔＢＨＰ及びＳＳＦからなる２種類の水性チェイサー溶液が反応容器に添加され、残留モノマーを低減した。１０分後、次に得られたラテックスは水酸化ナトリウム及び水酸化カルシウムの水溶液からなる中和剤溶液で処理され、半透明な溶液でｐＨ１１のわずかに可溶性のコポリマーを得た。
【０１０４】
表３．１１に示すように、１５分後及び反応器温度が５１℃に到達後、２３２ｇのＭＥ２を反応容器に加え、水性過硫酸アンモニウム（ＡＰＳ）開始剤溶液及び水性メタ重亜硫酸ナトリウム溶液（ＮａＭＢＳ）が添加された。発熱反応が２分以内に観察され、９分間で徐々に６８°Ｃまで上昇した。温度がピークに達した後、モノマーエマルション２（ＭＥ２）の、過硫酸アンモニウム水溶液（コフィード開始剤溶液）及びメタ重亜硫酸ナトリウム溶液（ＮａＭＢＳ）溶液（コフィード開始剤溶液）はそれぞれ、１２．８、０．７４、及び０．７４４ｇ／分で徐々に添加された。１０分後、これらの供給は、それぞれ、１９．２、１．１１及び１．１１ｇ／分に増加された。更に１０分後、これらの供給は、それぞれ、２５．６、１．４８及び１．４８ｇ／分に増加された。総供給時間は９０分であり、反応温度は６４〜６８℃の間に保持された。ＭＥ２の８０％を供給した後、ＡＬＭＡ８．５ｇを攪拌しながらＭＥ２に添加した。これらの供給が完了した後、ＤＩ水３５ｇがＭＥ２をリンスするために反応器に使用され、ＤＩ水１０ｇがコフィード開始剤をリンスするために反応器に使用された。ラテックスを５０℃に冷却しながら、ｔＢＨＰ及びＳＳＦの水溶液を２０分間かけてラテックスに供給した。５０℃において、Ｍｏｗｉｏｌ  ４−８８（２０％ｗｔ）の水溶液１３８．５ｇをラテックスに添加した。次に殺生物剤（ＲＯＣＩＭＡ  ＢＴ２Ｓ，  Ｄｏｗ  Ｃｈｅｍｉｃａｌ，  Ｍｉｄｌａｎｄ，  ＭＩ）をラテックスに添加し、ラテックスを単離し分析した。固形分４８．２５％、ｐＨ７．１４、平均粒子径（ＢＩ９０プラス）２８０ｎｍ、粘度（ＬＶ＃３／６０ｒｐｍ）１８４ｃｐｓ、ＭＭＡ６ｐｐｍ及びＢＡ５９ｐｐｍであった。
【０１０５】
【表３．１０】
0006291507.tif 000013
【０１０６】
【表３．１１】
0006291507.tif 000014
【０１０７】
エマルションＯ：このエマルションは、ｎ−ドデシルメルカプタン（ｎＤＤＭ）１．４５ｇがＭＥ２に添加されたことを除いて、エマルションＮに記載された手順に従って調製された。ラテックスのデータは、固形分４７．６６％、平均粒子径（ＢＩ９０プラス）２５０ｎｍ、ｐＨ７．２０、ＭＭＡ１３ｐｐｍ及びＢＡ１４５ｐｐｍであった。
【０１０８】
エマルションＰ：このエマルションは、３−メチルメルカプトプロピオネート（ＭＭＰ）４．２５ｇをＭＥ２に添加されたことを除いて、エマルションＮに記載された手順に従って調製された。ラテックスのデータは、固形分４７．５７％、平均粒子径（ＢＩ９０プラス）２２８ｎｍ、ｐＨ７．２６、粘度（ＬＶ＃３／６０ｒｐｍ）７４ｃｐｓ、ＭＭＡ６ｐｐｍ及びＢＡ３７ｐｐｍであった。
【０１０９】
エマルションＱ：このエマルションは、３−メチルメルカプトプロピオネート（ＭＭＰ）１．７３ｇがＭＥ２に添加されたことを除いて、エマルションＮに記載された手順に従って調製された。ラテックスのデータは、固形分４７．９６％、平均粒子径（ＢＩ９０のプラス）１８１ｎｍ、ｐＨ７．２３、粘度（ＬＶ＃３／６０ｒｐｍ）１０２ｃｐｓ、ＭＭＡ４ｐｐｍ及びＢＡ２２３ｐｐｍであった。
【０１１０】
エマルションＲ：このエマルションは、３−メチルメルカプトプロピオネート（ＭＭＰ）０．８６ｇがＭＥ２に添加されたことを除いて、エマルションＮに記載された手順に従って調製された。ラテックスのデータは、固形分４７．９０％、平均粒子径（ＢＩ９０プラス）１３６ｎｍ、ｐＨ７．１７、ＭＭＡ３ｐｐｍ及びＢＡ３００ｐｐｍであった。
【０１１１】
実施例２−ＲＤＰ合成：表５に示すように、実施例１に示したエマルション１０００ｇは水酸化カルシウム６．２５ｇ及び水３６５ｇからなる水性スラリーで周囲温度下で処理され、ｐＨ１０〜１１及び固形分約３５％を有するエマルションを得た。次に、中和エマルションはノズル（Ｓｐｒａｙ  Ｓｙｓｔｅｍｓ  Ｃｏｍｐａｎｙ，  Ｗｈｅａｔｏｎ，  ＩＬのＳＵ４  又はＳＵ５）を搭載したＮｉｒｏ  Ａｔｏｍｉｚｅｒ  Ｓｐｒａｙ  Ｄｒｙｅｒ  （ＧＥＡ  Ｐｒｏｃｅｓｓ  Ｅｎｇｉｎｅｅｒｉｎｇ  Ｉｎｃ．，  Ｃｏｌｕｍｂｉａ，  ＭＤ）の実験用スプレードライヤーを用いてスプレー噴霧乾燥された。スプレー乾燥条件は、不確かさの許容範囲と共に以下の表４に示された。
【０１１２】
【表４】
0006291507.tif 000015
【０１１３】
指定されない限り、固結防止剤は、すべての例に使用されているとは限らない。下記に記載されたように、得られた自由流動性粉体は、沈降に対する抵抗により回収及び再分散性を評価された。
【０１１４】
回収、即ち回収された粉体、対乾燥ポリマー、固結防止剤、及びスプレー乾燥された保護コロイドの総量に対するパーセント。回収の許容レベルは乾燥機に入れられた固形分の総重量の７５ｗｔ％より多く、好ましくは９０ｗｔ％であるが、それはサイクロン効率に依存する。
【０１１５】
沈降：各粉体は５０ｇに等しい重量の粉体及び水を標準的なステンレス製の撹拌機及びＩＫＷ  ＲＷ  ２０デジタルスターラー（Ｗｉｌｍｉｎｇｔｏｎ，  ＮＣ）を使用して４００ｒｐｍで３０分間混合することにより再分散された。得られたペーストを追加の水、１部のペーストに対して９０部の水で沈降させた。沈降は、最適な沈降は２４時間後に０ｍｍである水再分散粉体の分散安定性を示している。沈降分析は、ｍｍ対ｍＬの目盛りを含み、平底に改造された直径０．５ｍｍ、長さ４５ｃｍのビュレットを使用して行われる。好ましくは、沈降のレベルは３０ｍｍ以下である。
【０１１６】
【表５】
0006291507.tif 000016
【０１１７】
実施例３−外装仕上げ組成物：本発明のテクスチャード塗料組成物の性能は、実施例２の各種ＲＤＰを含むＥＩＦＳトップコート配合物を比較することにより評価された。各試験のために、７０％又は７９％のＰＶＣを有する着色したテクスチャード塗料組成物が調製され分析された。各配合物の特性は以下の通りであった。
【０１１８】
７０％ＰＶＣ含有ＥＩＦＳ配合物：乾燥混合配合物は：＃１５サンド７．９８ｗｔ％；５０−３０サンド６４．８３ｗｔ％；Ｄｕｒａｍｉｔｅ（商標）（Ｉｍｅｒｙｓ  Ｐｉｇｍｅｎｔｓ，  Ｉｎｃ．から入手可能なＣａＣＯ３増量剤）５．５７ｗｔ％；Ｍｅｔｏｌａｔ（商標）Ｐ８７１（Ｍｕｎｚｉｎｇ，  Ｇｅｒｍａｎｙから入手可能なネオペンチルグリコール系防収縮合体剤）０．６０ｗｔ％；Ｗａｌｏｃｅｌ（商標）４００００  ＰＦＶ（ｔｈｅ  Ｄｏｗ  Ｃｈｅｍｉｃａｌ  Ｃｏｍｐａｎｙから入手可能なセルロースエーテル増粘剤）０．１２ｗｔ％；Ａｔｔａｇｅｌ  ５０（商標）（ＢＡＳＦから入手可能な粘土系粘性調整剤）０．３０ｗｔ％；  ＃６  Ｄｅｎｉｅｒ  ＭｉｎｉＦｉｂｅｒｓ約０．６ｃｍカット０．０８ｗｔ％；Ａｇｉｔａｎ（商標）Ｐ  ８０４（Ｍｕｎｚｉｎｇ，  Ｇｅｒｍａｎｙから入手可能な消泡剤）０．３０ｗｔ％；Ｔｉ−Ｐｕｒｅ（商標）Ｒ−９６０（Ｄｕｐｏｎｔから入手可能なＴｉＯ２顔料）４．４９ｗｔ％；Ｂｉｏｂａｎ（商標）ＩＢＰＣ  １００  （ｔｈｅ  Ｄｏｗ  Ｃｈｅｍｉｃａｌ  Ｃｏｍｐａｎｙから入手可能な殺生物剤）０．３０ｗｔ％；トリポリリン酸カリウム分散剤０．２０ｗｔ％；及び上記で特定ＲＤＰ１５．２４ｗｔ％、を含んで調製された。テクスチャード塗料組成物は、使用時に配合物の乾燥重量に基づいて追加の水１９．８４％と乾燥混合配合物とを混合することにより調製された。
【０１１９】
７９％ＰＶＣ含有ＥＩＦＳ配合物：各試験において、乾燥混合配合物は：＃１５サンド７．５２ｗｔ％；５０−３０サンド６１．０７ｗｔ％；Ｄｕｒａｍｉｔｅ（商標）（Ｉｍｅｒｙｓ  Ｐｉｇｍｅｎｔｓ，  Ｉｎｃ．から入手可能なＣａＣＯ３増量剤）１５．３６ｗｔ％；Ｍｅｔｏｌａｔ（商標）Ｐ８７１（Ｍｕｎｚｉｎｇ，Ｇｅｒｍａｎｙから入手可能なネオペンチルグリコール系収縮低減融合剤）０．５６ｗｔ％；ＷＡＬＯＣＥＬ（商標）４００００ＰＦＶ（ｔｈｅ  Ｄｏｗ  Ｃｈｅｍｉｃａｌ  Ｃｏｍｐａｎｙから入手可能なセルロースエーテル増粘剤）０．１１ｗｔ％；  Ａｔｔａｇｅｌ５０（商標）（ＢＡＳＦから入手可能な粘土系粘性調整剤）０．２８ｗｔ％；＃６  Ｄｅｎｉｅｒ  ＭｉｎｉＦｉｂｅｒｓ約０．６ｃｍカット０．０８ｗｔ％；Ａｇｉｔａｎ（商標）Ｐ８０４（Ｍｕｎｚｉｎｇ，  Ｇｅｒｍａｎｙから入手可能な消泡剤）０．２８ｗｔ％；Ｔｉ−Ｐｕｒｅ（商標）Ｒ−９６０（Ｄｕｐｏｎｔから入手可能なＴｉＯ２顔料）４．２３ｗｔ％；Ｂｉｏｂａｎ（商標）ＩＢＰＣ１００（ｔｈｅ  Ｄｏｗ  Ｃｈｅｍｉｃａｌ  Ｃｏｍｐａｎｙから入手可能な殺生物剤）０．２８ｗｔ％；トリポリリン酸カリウム分散剤０．１９ｗｔ％；及び上記で特定ＲＤＰ１０．０４ｗｔ％を含んで調製された。テクスチャード塗料組成物は、使用時に配合物の乾燥重量に基づいて追加の水１８．６９％と乾燥混合配合物を混合することにより調製された。
【０１２０】
吸塵耐性（ＤＰＵＲ）、即ち空気及び水由来の汚れの蓄積による表面変色に耐える外装仕上げ組成物の能力、及びテクスチャード塗料配合物の湿潤摩耗耐性が次のように分析された。
【０１２１】
吸塵耐性（ＤＰＵＲ）：このテストは、実験室環境でシミュレートされた汚れへの曝露後に仕上げ組成物の表面に恒久的に埋め込まれた汚れの量を測定する。上述のテクスチャード着色仕上げ組成物をアルミニウムパネル上に０．１６ｃｍの厚さにこて塗りし、２５℃の一定温度及び５０％の相対湿度で７日間乾燥させた。そしてコーティングされたパネルは、ＱＵＶユニット（Ｔｈｅ  Ｑ−Ｐａｎｅｌ  Ｃｏｍｐａｎｙ）中で紫外線に２４時間被曝し、その後パネルは取り外され、ＤＰＵＲ試験を開始する前に２５°Ｃ、相対湿度５０％で２４時間平衡化させた。
【０１２２】
赤色酸化鉄スラリー（ＭＡＰＩＣＯ（商標）４２２）は、これ以上酸化鉄が除去できないまで少量の液体ハンドソープ及びナイロンたわしで軽く均一にこすりながらパネルを流水で洗浄した後、２５℃、５０％の相対湿度で３時間乾燥させたコーティングされたパネルの表面にブラシで塗布された。そして洗浄されたコーティングされたパネルを２５℃の温度及び５０％の相対湿度で少なくとも２時間乾燥させる。洗浄コーティングされたパネル及びテストされていないきれいな部分の反射率の測定値は、Ｇａｒｄｎｅｒ  Ｃｏｌｏｒｇａｒｄ  ＩＩ  ４５ｏ  Ｒｅｆｌｅｃｔｏｍｅｔｅｒ（Ｇａｒｄｎｅｒ／Ｎｅｏｔｅｃ  Ｉｎｓｔｒｕｍｅｎｔ  Ｄｉｖｉｓｉｏｎ，  Ｓｉｌｖｅｒ  Ｓｐｒｉｎｇｓ，  ＭＤ）を用いて測定された。３つのきれいな部分と３つの汚れた部分の測定値は、サンプルごとに取得された。３つの測定値の平均値は、以下の式を用いて保持された反射率％を計算するのに使用された。
【０１２３】
【数１】
0006291507.tif 000017
【０１２４】
保持された反射率％は外装仕上げ組成物のＤＰＵＲを、吸塵に対する良好な耐性を示す高い反射率％で特徴付けるために使用される。
【０１２５】
湿潤摩耗耐性：この試験は、外装仕上げ組成物の摩耗耐性を測定し、初期の膜形成の測定値を提供する。上記のテクスチャード着色仕上げ組成物を１６．５ｃｍ×４３．２ｃｍビニルシート上に１．６ｍｍの湿潤厚さにこてで塗布した。塗布されたシートを７５℃及び相対湿度７５％で２４時間又は４０℃及び相対湿度７０％で４８時間のいずれかで乾燥した。その後、試料の端から塗布されなかったビニルは切り落とされた。塗布された側を上にしてアルミニウム板上にテープで貼り付け、摩耗試験機（Ｇａｒｄｅｎｅｒ  Ｓｔｒａｉｇｈｔ  Ｌｉｎｅ  Ｔｅｓｔｅｒ，  Ｇａｒｄｅｎｅｒ  Ｌａｂｓ）に配置される前に、塗布されたシート（Ａ）の初期重量は、０．０１ｇ未満を四捨五入して記録される。ＡＳＴＭ  Ｍｅｔｈｏｄ  Ｄ２４８６  ａｎｄ  Ｄ３４５０（ＳＣ−２，  ｔｈｅ  Ｌｅｎｅｘａ  Ｃｏｍｐａｎｙ）に対応して製造された研磨材媒体１０ｇ及び水１０ｇが、コーティングされたシートに触れる毛を有する摩耗試験機に装着されたブラシ均一に塗布される。摩耗試験機を起動し、５００サイクル終了後ごとにＳＣ−２を１０ｇ及び水１０ｇをブラシに再塗布して、２０００サイクルを完了した。コーティングされたシートは試験機からはずされ、温かい水ですすがれる。コーティングされたシートを、少なくとも１２時間２５℃及び５０％の相対湿度で乾燥させる。乾燥後、コーティングされたシートの最終重量（Ｂ）は、０．０１ｇ未満を四捨五入して記録される。最後に、コーティングされていないビニルシートは、コーティングされたシートと同一寸法の３つの試験片に切断され、０．０１ｇ未満を四捨五入して記録される。コーティングされていないビニルシートの重量（Ｃ）は、これら３つの重みの平均である。コーティングされたシートの重量損失％は、少なくとも２つの試験したサンプルの平均を表す記録された結果をもって、次式に従って決定される。
【０１２６】
【数２】
0006291507.tif 000018
【０１２７】
重量損失％の低い値は摩耗に対して良好な初期の成膜と耐性を示している。
【０１２８】
様々なテクスチャード塗料配合物のＤＰＵＲの結果は以下の表６．１〜６．５に要約されている。表６．１及び６．２においては、多官能モノマー及び連鎖移動剤は使用されていない。
【０１２９】
【表６．１】
0006291507.tif 000019
【０１３０】
【表６．２】
0006291507.tif 000020
【０１３１】
【表６．３】
0006291507.tif 000021
【０１３２】
【表６．４】
0006291507.tif 000022
【０１３３】
【表６．５】
0006291507.tif 000023
【０１３４】
本発明のテクスチャード塗料と従来のテクスチャード塗料のＤＰＵＲ性能を比較するために市販のＲＤＰ、即ち、ＤＲＹＣＲＹＬ（商標）ＤＰ−２９０３粉体（＋１０℃のＴｇを有する１００％アクリルＲＤＰ）、ＥＬＯＴＥＸ（商標）ＷＲ８６００粉体（米国特許第７，６７４，８６０号に記載の方法に従って製造されたブチルアクリレート／メチルメタクリレートコポリマー（Ｔｇ−２℃）コアステージ及びカチオン性アミン含有シェルステージを含む多ステージカチオン性ポリマー）並びにＥＬＯＴＥＸ（商標）ＦＬＥＸ８３００粉体（米国特許第７，６７４，８６０号に記載の方法に従って製造されたアクリル（コ）ポリマーＲＤＰ）、又はポリマーラテックス、例えばＥＩＦＳトップコート配合物において良好なＤＰＵＲを提供すると知られているＲＨＯＰＬＥＸ（商標）ＥＩ−２０００ポリマー（＋１２℃のＴｇを有する１００％アクリルポリマーラテックス）、を含む類似の塗料配合物が調製された。これらの比較のテクスチャードＤＰＵＲ塗料配合物のＤＰＵＲの結果は下記の表６．６に要約されている。
【０１３５】
【表６．６】
0006291507.tif 000024
【０１３６】
これらの結果は、本発明のテクスチャード塗料配合物は、アクリルラッテックス粉体及び、好ましくはアクリルラテックスを含む従来のテクスチャード塗料配合物と比較して改善したＤＰＵＲを提供する事を示している。
【０１３７】
７０％ＰＶＣテクスチャード塗料配合物の湿潤摩耗耐性（「ＳＣＲＵＢ」）の結果は、以下の表７．１から７．５に要約されている。
【０１３８】
【表７．１】
0006291507.tif 000025
【０１３９】
【表７．２】
0006291507.tif 000026
【０１４０】
【表７．３】
0006291507.tif 000027
【０１４１】
【表７．４】
0006291507.tif 000028
【０１４２】
【表７．５】
0006291507.tif 000029
【０１４３】
本発明のテクスチャード塗料と従来のテクスチャード塗料の湿潤摩耗耐性を比較するために、市販のＤＲＹＣＲＹＬ（商標）ＤＰ−２９０３、ＥＬＯＴＥＸ（商標）ＷＲ８６００及びＥＬＯＴＥＸ（商標）ＦＬＥＸ８３００  アクリルＲＤＰ又はＲＨＯＰＬＥＸ（商標）ＥＩ−２０００アクリルポリマーラテックスを含む上記で特定される比較の塗料配合物は、上記で詳述したものと同一の湿潤摩耗耐性試験を行い、結果は以下の表７．６に要約されている。
【０１４４】
【表７．６】
0006291507.tif 000030
【０１４５】
上記の表７．６の結果は、本発明のテクスチャード塗料配合物は、アクリルラテックス粉体及び、特にアクリルラテックスを含む従来のテクスチャード塗料配合物と比較して、許容できる湿潤摩耗耐性を提供することを示している。実際に、本発明の塗料配合物は、アクリルラテックス粉体を含む従来のテクスチャード塗料配合物以上に湿潤摩耗耐性の改善を示し、好ましい実施形態では、特に外装仕上げ組成物の使用向けに設計された液体ポリマーから調製されたテクスチャード塗料について観察された耐性に匹敵する耐性を提供する。